(57)【要約】【課題】水浄化性能に優れると共に、汚泥の含水率を低減できる水処理剤及び水処理剤の製造方法、並びに前記水処理剤を用いた水処理方法の提供。【解決手段】セルロース類と高分子凝集剤を含む水処理剤であって、前記セルロース類と前記高分子凝集剤の質量組成比が９：１〜１：９である。水浄化作用及び汚泥脱水作用の少なくともいずれかを有する態様、前記セルロース類と前記高分子凝集剤の混合物又は造粒物である態様などが好ましい。【選択図】なし【特許請求の範囲】
【請求項１】
セルロース類と高分子凝集剤を含む水処理剤であって、
前記セルロース類と前記高分子凝集剤の質量組成比が９：１〜１：９であることを特徴とする水処理剤。
【請求項２】
水浄化作用及び汚泥脱水作用の少なくともいずれかを有する請求項１に記載の水処理剤。
【請求項３】
前記セルロース類と前記高分子凝集剤の混合物又は造粒物である請求項１から２のいずれかに記載の水処理剤。
【請求項４】
前記セルロース類の粒径が１,５００μｍ以下である請求項１から３のいずれかに記載の水処理剤。
【請求項５】
前記セルロース類は、重量平均分子量が１００,０００以上である請求項１から４のいずれかに記載の水処理剤。
【請求項６】
前記高分子凝集剤は、アクリルアミドを含むポリマーである請求項１から５のいずれかに記載の水処理剤。
【請求項７】
請求項１から６のいずれかに記載の水処理剤を水に溶かし、セルロース類及び高分子凝集剤の分散液を得、無機系不要物を含有する排水に前記分散液を供することにより、排水中の無機系不要物を除去することを特徴とする水処理方法。
【請求項８】
前記排水が、ニッケル、フッ素、鉄、銅、亜鉛、クロム、ヒ素、カドミウム、錫、及び鉛の少なくともいずれかを有する無機系不要物を含有する排水である請求項７に記載の水処理方法。
【請求項９】
前記無機系不要物におけるニッケルイオン、フッ素イオン、鉄イオン、銅イオン、亜鉛イオン、クロムイオン、ヒ素イオン、カドミウムイオン、錫イオン、及び鉛イオンの少なくともいずれかの無機イオンに対し不溶化処理を施した後、前記分散液を前記排水に供する請求項８に記載の水処理方法。
【請求項１０】
前記不溶化処理が無機凝集剤を添加して行われる請求項９に記載の水処理方法。
【請求項１１】
セルロース類と高分子凝集剤を添加する水処理方法であって、
前記セルロース類と前記高分子凝集剤は別々に添加され、処理水中での前記セルロース類と前記高分子凝集剤との質量組成比が９：１〜１：９であることを特徴とする水処理方法。
【請求項１２】
セルロース類と高分子凝集剤を含む水処理剤の製造方法であって、
前記セルロース類と前記高分子凝集剤とを質量組成比が９：１〜１：９となるように混合することを特徴とする水処理剤の製造方法。
【発明の詳細な説明】
【技術分野】
【０００１】
本発明は、水処理剤及び水処理剤の製造方法、並びに水処理方法に関する。
【背景技術】
【０００２】
近年、工場等で種々の製品を製造する過程において、無機イオンとして金属イオンやフッ素イオン等の環境負荷物質を含む廃液が大量に発生しており、水浄化剤を用いた水浄化処理が行われている。そして、水浄化処理により発生する汚泥は多くの水分を含んでいるため、脱水処理した後、廃棄物として処分されている。
【０００３】
脱水汚泥の含水率が低いほど廃棄物処分量が少なくなり、処分費用が削減されるため、汚泥を高度に脱水処理することが望まれている。
そこで、例えば、アルキレンオキシドにより無機汚泥ケーキ含水率を低減できるフィルタープレス用無機汚泥脱水剤が提案されている（例えば、特許文献１参照）。また、含水率が３０〜８０重量％の繊維状物のビスコースレーヨンからなる汚泥脱水助剤が提案されている。また、有機性汚泥に、脱水助剤と高分子凝集剤とを添加し混合した後、機械脱水する汚泥の脱水方法が提案されている（例えば、特許文献２参照）。
【先行技術文献】
【特許文献】
【０００４】
【特許文献１】特許第６１２３１５８号公報
【特許文献２】特許第４８１７４３１号公報
【発明の概要】
【発明が解決しようとする課題】
【０００５】
しかしながら、特許文献１に記載の技術では、高分子凝集剤を使用していないため、汚泥粒子が小さく汚泥の沈降性に問題がある。
また、特許文献２では、高分子凝集剤を使用しているが、高分子凝集剤は、脱水助剤を添加し、混合した後に添加することが好ましく、脱水助剤と高分子凝集剤を別々に投入する必要があるため、設備の増設、大型化が必須である。
【０００６】
本発明は、従来における前記諸問題を解決し、以下の目的を達成することを課題とする。即ち、本発明は、水浄化性能に優れると共に、汚泥の含水率を低減できる水処理剤及び水処理剤の製造方法、並びに前記水処理剤を用いた水処理方法を提供することを目的とする。
【課題を解決するための手段】
【０００７】
前記課題を解決するための手段としては、以下の通りである。即ち、
＜１＞  セルロース類と高分子凝集剤を含む水処理剤であって、
前記セルロース類と前記高分子凝集剤の質量組成比が９：１〜１：９であることを特徴とする水処理剤である。
＜２＞  水浄化作用及び汚泥脱水作用の少なくともいずれかを有する前記＜１＞に記載の水処理剤である。
＜３＞  前記セルロース類と前記高分子凝集剤の混合物又は造粒物である前記＜１＞から＜２＞のいずれかに記載の水処理剤である。
＜４＞  前記セルロース類の粒径が１,５００μｍ以下である前記＜１＞から＜３＞のいずれかに記載の水処理剤である。
＜５＞  前記セルロース類は、重量平均分子量が１００,０００以上である前記＜１＞から＜４＞のいずれかに記載の水処理剤である。
＜６＞  前記高分子凝集剤は、アクリルアミドを含むポリマーである前記＜１＞から＜５＞のいずれかに記載の水処理剤である。
＜７＞  前記＜１＞から＜６＞のいずれかに記載の水処理剤を水に溶かし、セルロース類及び高分子凝集剤の分散液を得、無機系不要物を含有する排水に前記分散液を供することにより、排水中の無機系不要物を除去することを特徴とする水処理方法である。
＜８＞  前記排水が、ニッケル、フッ素、鉄、銅、亜鉛、クロム、ヒ素、カドミウム、錫、及び鉛の少なくともいずれかを有する無機系不要物を含有する排水である前記＜７＞に記載の水処理方法である。
＜９＞  前記無機系不要物におけるニッケルイオン、フッ素イオン、鉄イオン、銅イオン、亜鉛イオン、クロムイオン、ヒ素イオン、カドミウムイオン、錫イオン、及び鉛イオンの少なくともいずれかの無機イオンに対し不溶化処理を施した後、前記分散液を前記排水に供する前記＜８＞に記載の水処理方法である。
＜１０＞  前記不溶化処理が無機凝集剤を添加して行われる前記＜９＞に記載の水処理方法である。
＜１１＞  セルロース類と高分子凝集剤を添加する水処理方法であって、
前記セルロース類と前記高分子凝集剤は別々に添加され、処理水中での前記セルロース類と前記高分子凝集剤との質量組成比が９：１〜１：９であることを特徴とする水処理方法である。
＜１２＞  セルロース類と高分子凝集剤を含む水処理剤の製造方法であって、
前記セルロース類と前記高分子凝集剤とを質量組成比が９：１〜１：９となるように混合することを特徴とする水処理剤の製造方法である。
【発明の効果】
【０００８】
本発明によれば、従来における前記諸問題を解決し、前記目的を達成することができ、水浄化性能に優れると共に、汚泥の含水率を低減できる水処理剤及び水処理剤の製造方法、並びに前記水処理剤を用いた水処理方法を提供することができる。
【発明を実施するための形態】
【０００９】
（水処理剤）
本発明の水処理剤は、セルロース類と高分子凝集剤を含む水処理剤であって、前記セルロース類と前記高分子凝集剤の質量組成比が９：１〜１：９である。
前記水処理剤は、水浄化作用及び汚泥脱水作用の少なくともいずれかを有することが好ましい。
【００１０】
本発明者らは、鋭意検討を行った結果、セルロース類と高分子凝集剤を含み、前記セルロース類と前記高分子凝集剤の質量組成比が９：１〜１：９であることにより、水浄化性能に優れると共に、汚泥の含水率を大幅に低減できることを見出した。
【００１１】
その理由は明らかではないが、以下のように考えられる。
本発明では、工業排水、例えば、ニッケル、フッ素、鉄、銅、亜鉛、クロム、ヒ素、カドミウム、錫、鉛等の無機系不要物を含有する工業排水を対象とし、その工業排水から無機系不要物を除去する（「水の浄化」ともいう）のに、無機系不要物におけるニッケルイオン、フッ素イオン、鉄イオン等の無機イオンを無機凝集剤により不溶化し、懸濁固形物（本発明では、「ミクロフロック」ともいう）を形成させ、該ミクロフロックを凝集沈降させ、固液分離することにより行っている。かかる水の浄化の際に、セルロース類と高分子凝集剤とを用いると、セルロース類中に含まれる繊維物質により汚泥中の水抜け性が向上し、イオン性の高分子凝集剤により汚泥中の電荷をキャンセルでき、また、異種イオンを含む高分子凝集剤を使用することで汚泥密度が向上し、汚泥含水率を大幅に低減することができ、汚泥量の大幅な削減が実現できる。
【００１２】
以下、水処理剤の具体的な構成について説明する。 
【００１３】
＜セルロース類＞
前記セルロース類としては、天然の高分子であるセルロース又はその塩、該セルロースの誘導体又はその塩などが挙げられる。
前記セルロースは無水グルコースを繰返し単位とする高分子で、繰返し単位当たり３個の水酸基を持っている。
前記セルロースの誘導体としては、例えば、セルロースの水酸基が酸とエステル化したセルロースエステルなどが挙げられる。
エステル化度と重量平均分子量によってセルロースエステルの性質を調節することができる。
前記セルロースエステルとしては、例えば、酢酸セルロース、アセチルセルロース、ニトロセルロースなどが挙げられる。
【００１４】
セルロース類の重量平均分子量は、１００,０００以上が好ましく、１５０,０００以上がより好ましい。重量平均分子量が高いほど、汚泥含水率を低減する効果を高くすることができる。
前記セルロース類の重量平均分子量は、例えば、ゲルパーミエーションクロマトグラフィによる測定値を標準ポリメタクリル酸メチルの分子量に換算して得られるものである。
【００１５】
セルロース類は、粉末乃至粒子状であることが好ましい。
セルロース類の粒径は、１,５００μｍ以下が好ましく、１,１９０μｍ以下がより好ましく、７１０μｍ以下が更に好ましく、３５５μｍ以下が特に好ましい。セルロース類の粒径が１,５００μｍ以下であると、汚泥含水率を低減することができる。
ここで、セルロース類の粒径は、例えば、所定の目開きのＪＩＳ  Ｚ８８０１−１（２００６）及びＩＳＯ３３１０−１：２０００に定める金属製網ふるいを用いて分級されたセルロース類の粒径を意味する。
【００１６】
本発明の水処理剤には、上記セルロース類以外にも、天然の植物素材として、例えば、長朔黄麻、モロヘイヤ、亜麻、苧麻、大麻、洋麻などを添加することができる。
【００１７】
＜高分子凝集剤＞
前記高分子凝集剤としては、排水中の前記無機系不要物を除去する効果を示すものであれば、特に制限はなく、目的に応じて適宜選択することができ、例えば、アクリルアミドを含むポリマー（単に、「ポリアクリルアミド」、「ＰＡＭ」と称することがある。）、ポリアミン、アルギン酸ナトリウム、ポリアクリル酸ナトリウム、カルボキシメチルセルロース（ＣＭＣ）ナトリウム塩などが挙げられる。これらの中でも、アクリルアミドを含むポリマー、ポリアクリルアミド、ポリアクリル酸ナトリウムが好ましい。
前記高分子凝集剤は、イオン構造を有していてもよい。イオンがカチオンの場合は、例えば、アンモニウム塩、スルホニム塩などが挙げられる。イオンがアニオンの場合には、例えば、カルボン酸塩などが挙げられる。
前記ポリアクリルアミドとしては、市販品を用いることができ、前記市販品としては、例えば、Ｆｌｏｐａｎ  ＡＮ  ９０５、Ｆｌｏｐａｎ  ＡＮ  ９２６、Ｆｌｏｐａｎ  ＡＮ  ９５６（いずれも、株式会社エス・エヌ・エフ製）；アコフロック  Ａ−１００、アコフロックＡ−１５０（いずれも、ＭＴアクアポリマー株式会社製）などが挙げられる。
ポリアクリル酸ナトリウムとしては、市販品を用いることができ、前記市販品としては、例えば、アコフロック  Ａ−１９０（ＭＴアクアポリマー株式会社製）、ＰＡ−３３１（栗田工業株式会社製）などが挙げられる。
【００１８】
前記セルロース類と前記高分子凝集剤の質量組成比は、９：１〜１：９であり、７：３〜３：７が好ましく、５：５がより好ましい。この質量組成比の範囲であれば、十分なミクロフロックの吸着効果を有する優れた水浄化性能が発揮される。なお、上記質量組成比は、乾燥質量をもとに算出することができる。
【００１９】
前記水処理剤は、前記セルロース類と前記高分子凝集剤の混合物又は造粒物であることが好ましい。なお、セルロース類と高分子凝集剤とを別々に分けて添加してもよく、どちらを先に添加してもよく、両者を同時に添加しても構わない。
【００２０】
前記混合物は、前記セルロース類の粉末と前記高分子凝集剤とを混合機により均一に混合したものである。
前記造粒物は、前記セルロース類の粉末と前記高分子凝集剤とを混合し水分を加えて混練し、混練物を得る混練工程と、該混練物を延伸法によりシート状に成形し、シート状の成形物を得る延伸・シート化工程と、該シート状の成形物を乾燥させ、乾燥したシートを得る乾燥工程と、該乾燥したシートを粉砕する粉砕工程とを含む製造方法により製造することができる。
更に、前記粉砕工程後に、ふるいにより造粒物を分級する分級工程を含んでもよい。
【００２１】
（水処理方法）
本発明の水処理方法は、第１の形態では、上述した本発明の水処理剤を水に溶かし、セルロース類と高分子凝集剤との分散液を得、前記分散液を排水に供することにより排水中の無機系不要物を除去する。
【００２２】
前記無機系不要物としては、例えば、ニッケル、フッ素、鉄、銅、亜鉛、クロム、ヒ素、カドミウム、錫、鉛などが挙げられる。これらは、１種単独で使用してもよいし、２種以上を併用してもよい。
【００２３】
本発明の水処理方法は、第２の形態では、セルロース類と高分子凝集剤を添加する水処理方法であって、
前記セルロース類と前記高分子凝集剤は別々に添加され、処理水中での前記セルロース類と前記高分子凝集剤との質量組成比が９：１〜１：９である。
前記セルロース類と前記高分子凝集剤との質量組成比は、７：３〜３：７が好ましく、５：５がより好ましい。
前記セルロース類と前記高分子凝集剤の添加順については、特に制限はなく、どちらを先に添加してもよく、両者を同時に添加しても構わない。
【００２４】
本発明の水処理方法について具体的に説明する。
排水中の無機系不要物におけるニッケルイオン、フッ素イオン、鉄イオンなどの無機イオンに対して無機凝集剤を添加する不溶化処理を施し、ミクロフロックを形成させる。この排水に、０．１質量％〜０．２質量％の水溶液とした前記分散液を供する。そして、ミクロフロックを凝集沈降させ、沈降分離された沈殿物を取り除くと、排水は浄化される。
前記不溶化処理では、例えば、排水に塩基を加え排水を塩基性にしてから無機凝集剤を添加し前記無機イオンを不溶化させることが好ましい。
無機凝集剤としては、例えば、塩化第二鉄、ポリ硫酸第二鉄、硫酸第一鉄、硫酸アルミニウム、ポリ塩化アルミニウム（ＰＡＣ）、消石灰などが挙げられる。これらは、１種単独で使用してもよいし、２種以上を併用してもよい。
なお、排水に塩基を加え、無機凝集剤を添加した後、本発明の水処理剤を添加する前に、高分子凝集剤を単独で添加してもよい。本発明の水処理剤を添加する前に、高分子凝集剤を単独で添加しておくと、排水中のミクロフロックのフロックサイズを大きくすることができる。
【実施例】
【００２５】
以下、本発明の実施例を説明するが、本発明は、これらの実施例に何ら限定されるものではない。
【００２６】
（実施例１）
＜排水＞
処理する排水として、フッ素原水排水（フッ素濃度：１,０００ｐｐｍ）を用いた。
【００２７】
＜一次凝集＞
次に、上記排水に、３５質量％ＣａＣｌ２を４，３７５ｐｐｍ、１０質量％ポリ塩化アルミニウム（ＰＡＣ）を３５０ｐｐｍ添加し、５質量％ＮａＯＨを２５０ｐｐｍ添加しながら撹拌した（ｐＨ７．５に調整）。この操作により、排水は、ミクロフロックを含む上澄み液と沈殿物に分離した。
【００２８】
＜水処理剤１の作製＞
次に、セルロース類として酢酸セルロース１（粒径３５５μｍ以下、重量平均分子量（Ｍｗ）１８４，０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合し、混合物を得た。得られた混合物を水処理剤１として使用した。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを通過した酢酸セルロースの粒径を意味する。
【００２９】
＜水浄化処理＞
次に、得られた水処理剤１を水に溶かし、０．２質量％水溶液の分散液を作製した。この分散液を、上記ミクロフロックを含む上澄み液と沈殿物からなる排水に対して、撹拌しながら、３ｍＬ／分間の速度で滴下した。この際、上記排水中の固形分に対して２０ｐｐｍになるように水処理剤１を添加した。ここで、「固形分」の測定方法は、排水中のスラリー濃度を水分計にて計測し、逆算することにより、求めることができる。
滴下後、１分間撹拌を維持した後、以下のようにして、「フッ素（Ｆ）濃度」、「圧搾後汚泥量」、及び「汚泥含水率」を測定した。結果を表１に示した。
【００３０】
＜フッ素（Ｆ）濃度の測定＞
撹拌停止後２分間後の上澄みをサンプリングし、吸光光度法によるデジタルウオーターアナライザーであるデジタルパックテスト（株式会社  共立理化学研究所製）により、フッ素濃度を測定した。
【００３１】
＜圧搾後汚泥量の測定＞
撹拌停止後、生成した汚泥を漏斗に移して吸引濾過し、脱水汚泥を得た。得られた脱水汚泥を濾布に入れ、端部をクリップで固定した。クリップで固定した濾布の上に板を載せ、濾布の一の面を３．５ｋｇの重りを用い１０秒間で３回圧搾した（圧搾面積：４０ｍｍ×５０ｍｍ）。濾布の他の面も同じ条件で圧搾した。次に、濾布の一の面を１０．３ｋｇの重りを用い１０秒間で２回圧搾した。濾布の他の面も同じ条件で圧搾した。その後、圧搾後の汚泥量を測定した。
【００３２】
＜汚泥含水率＞
上記圧搾後汚泥量の測定により圧搾終了後の汚泥の質量Ａを求めた。続いて、１０５℃のオーブンで絶乾状態（水分量０．０５％以下）にした汚泥の質量Ｂを測定した。ここで、水分量の確認には加熱乾燥式水分計（ＭＸ−５０、株式会社エー・アンド・デイ製）を用いた。これらより、汚泥に含まれる水分の質量（Ａ−Ｂ）を汚泥の質量（Ａ）で除し百分率とすることで、汚泥含水率を求めた。
なお、上記圧搾後汚泥量及び汚泥含水率は精度よく測定することができた。
【００３３】
（実施例２）
実施例１において、水処理剤１を、下記の水処理剤２に代えた以外は、実施例１と同様にして、水浄化処理を行い、「フッ素（Ｆ）濃度」、「圧搾後汚泥量」、及び「汚泥含水率」を測定した。結果を表１に示した。
【００３４】
＜水処理剤２の作製＞
水処理剤２は、セルロース類として酢酸セルロース２（粒径３５５μｍ超７１０μｍ以下、重量平均分子量（Ｍｗ）１８４,０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース２の粒径が３５５μｍ超７１０μｍであるとは、目開き３５５μｍと７１０μｍのＪＩＳ  Ｚ８８０１−１（２００６）及びＩＳＯ３３１０−１：２０００に定める金属製網ふるいを用いて分級した酢酸セルロースの粒径を意味する。
【００３５】
（実施例３）
実施例１において、水処理剤１を、下記の水処理剤３に代えた以外は、実施例１と同様にして、水浄化処理を行い、「フッ素（Ｆ）濃度」、「圧搾後汚泥量」、及び「汚泥含水率」を測定した。結果を表１に示した。
【００３６】
＜水処理剤３の作製＞
水処理剤３は、セルロース類として酢酸セルロース３（粒径７１０μｍ超１１８０μｍ以下、重量平均分子量（Ｍｗ）１８４,０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース３の粒径が７１０μｍ超１１８０μｍ以下であるとは、目開き７１０μｍと１１８０μｍのＪＩＳＺ８８０１−１（２００６）及びＩＳＯ３３１０−１：２０００に定める金属製網ふるいを用いて分級した酢酸セルロースの粒径を意味する。
【００３７】
（実施例４）
実施例１において、水処理剤１を、下記の水処理剤４に代えた以外は、実施例１と同様にして、水浄化処理を行い、「フッ素（Ｆ）濃度」、「圧搾後汚泥量」、及び「汚泥含水率」を測定した。結果を表１に示した。
【００３８】
＜水処理剤４の作製＞
水処理剤４は、セルロース類として酢酸セルロース４（粒径３５５μｍ以下、重量平均分子量（Ｍｗ）１５１，０００、６％粘度（２５℃、アセトン）が５０×１０−３Ｐａ・ｓ、商品名：Ｌ−２０、株式会社ダイセル製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース４の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００３９】
（実施例５）
実施例１において、水処理剤１を、下記の水処理剤５に代えた以外は、実施例１と同様にして、水浄化処理を行い、「フッ素（Ｆ）濃度」、「圧搾後汚泥量」、及び「汚泥含水率」を測定した。結果を表１に示した。
【００４０】
＜水処理剤５の作製＞
水処理剤５は、セルロース類として酢酸セルロース５（粒径３５５μｍ以下、重量平均分子量（Ｍｗ）２３７，０００、６％粘度（２５℃、アセトン）が１４０×１０−３Ｐａ・ｓ、商品名：Ｌ−７０、株式会社ダイセル製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース５の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００４１】
（実施例６）
実施例１において、水処理剤１を、下記の水処理剤６に代えた以外は、実施例１と同様にして、水浄化処理を行い、「フッ素（Ｆ）濃度」、「圧搾後汚泥量」、及び「汚泥含水率」を測定した。結果を表２に示した。
【００４２】
＜水処理剤６の作製＞
水処理剤６は、セルロース類として酢酸セルロース６（粒径３５５μｍ以下、６％粘度（２５℃、アセトン）が２７５×１０−３Ｐａ・ｓ、商品名：ＬＴ−１０５、株式会社ダイセル製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース６の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００４３】
（実施例７）
実施例１において、水処理剤１を、下記の水処理剤７に代えた以外は、実施例１と同様にして、水浄化処理を行い、「フッ素（Ｆ）濃度」、「圧搾後汚泥量」、及び「汚泥含水率」を測定した。結果を表２に示した。
【００４４】
＜水処理剤７の作製＞
水処理剤７は、セルロース類として酢酸セルロース７（粒径３５５μｍ以下、商品名：三酢酸セルロース、株式会社ダイセル製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が５：５となるように混合した混合物である。
なお、酢酸セルロース７の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００４５】
（実施例８）
実施例１において、水処理剤１を、下記の水処理剤８に代えた以外は、実施例１と同様にして、水浄化処理を行い、「フッ素（Ｆ）濃度」、「圧搾後汚泥量」、及び「汚泥含水率」を測定した。結果を表２に示した。
【００４６】
＜水処理剤８の作製＞
水処理剤８は、セルロース類として酢酸セルロース１（粒径３５５μｍ以下、重量平均分子量（Ｍｗ）１８４，０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が３．３：６．７となるように混合し、混合物を得た。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００４７】
（実施例９）
実施例１において、水処理剤１を、下記の水処理剤９に代えた以外は、実施例１と同様にして、水浄化処理を行い、「フッ素(Ｆ)濃度」、「圧搾後汚泥量」、及び「汚泥含水率」を測定した。結果を表２に示した。
【００４８】
＜水処理剤９の作製＞
水処理剤９は、セルロース類として酢酸セルロース１（粒径３５５μｍ以下、重量平均分子量（Ｍｗ）１８４,０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が６．７：３．３となるように混合し、混合物を得た。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００４９】
（実施例１０）
実施例１において、水処理剤１を、下記の水処理剤１０に代えた以外は、実施例１と同様にして、水浄化処理を行い、「フッ素(Ｆ)濃度」、「圧搾後汚泥量」、及び「汚泥含水率」を測定した。結果を表２に示した。
【００５０】
＜水処理剤１０の作製＞
水処理剤１０は、セルロース類として酢酸セルロース１（粒径３５５μｍ以下、重量平均分子量（Ｍｗ）１８４,０００、関東化学株式会社製）と、高分子凝集剤Ｂ（商品名：ＰＡ−３３１、アクリル酸ナトリウム、栗田工業株式会社製）との質量組成比が５：５となるように混合し、混合物を得た。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００５１】
（実施例１１）
実施例１において、水処理剤１を、下記の水処理剤１１に代えた以外は、実施例１と同様にして、水浄化処理を行い、「フッ素(Ｆ)濃度」、「圧搾後汚泥量」、及び「汚泥含水率」を測定した。結果を表３に示した。
【００５２】
＜水処理剤１１の作製＞
水処理剤１１は、セルロース類として酢酸セルロース１（粒径３５５μｍ以下、重量平均分子量（Ｍｗ）１８４,０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が４：６となるように混合し、混合物を得た。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００５３】
（実施例１２）
実施例１において、水処理剤１を、下記の水処理剤１２に代えた以外は、実施例１と同様にして、水浄化処理を行い、「フッ素(Ｆ)濃度」、「圧搾後汚泥量」、及び「汚泥含水率」を測定した。結果を表３に示した。
【００５４】
＜水処理剤１２の作製＞
水処理剤１２は、セルロース類として酢酸セルロース１（粒径３５５μｍ以下、重量平均分子量（Ｍｗ）１８４,０００、関東化学株式会社製）と、高分子凝集剤Ａ（商品名：ＡＮ９２６ＶＨＭ、アクリル酸ナトリウムとアクリルアミドとの共重合体、株式会社エス・エヌ・エフ製）との質量組成比が６：４となるように混合し、混合物を得た。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００５５】
（比較例１）
実施例１において、水処理剤１を、下記の水処理剤１３に代えた以外は、実施例１と同様にして、水浄化処理を行い、「フッ素（Ｆ）濃度」、「圧搾後汚泥量」、及び「汚泥含水率」を測定した。結果を表４に示した。
【００５６】
＜水処理剤１３の作製＞
水処理剤１３は、高分子凝集剤Ｂ（商品名：ＰＡ−３３１、アクリル酸ナトリウム、栗田工業株式会社製）からなる。
【００５７】
（比較例２）
実施例１において、水処理剤１を、下記の水処理剤１４に代えた以外は、実施例１と同様にして、水浄化処理を行い、「フッ素（Ｆ）濃度」、「圧搾後汚泥量」、及び「汚泥含水率」を測定した。結果を表４に示した。
【００５８】
＜水処理剤１４の作製＞
水処理剤１４は、高分子凝集剤Ａ（商品名：ＡＮ９２６ＶＨＭ、アクリル酸ナトリウムとアクリルアミドとの共重合体、株式会社エス・エヌ・エフ製）からなる。
【００５９】
（比較例３）
実施例１において、水処理剤１を、下記の水処理剤１５に代えた以外は、実施例１と同様にして、水浄化処理を行い、「フッ素（Ｆ）濃度」、「圧搾後汚泥量」、及び「汚泥含水率」を測定した。結果を表４に示した。
【００６０】
＜水処理剤１５の作製＞
水処理剤１５は、セルロース類として酢酸セルロース１（粒径３５５μｍ以下、重量平均分子量（Ｍｗ）１８４,０００、関東化学株式会社製）からなる。
なお、酢酸セルロース１の粒径が３５５μｍ以下であるとは、目開き３５５μｍのＪＩＳ  Ｚ８８０１−１（２００６）及びＩＳＯ３３１０−１：２０００に定める金属製網ふるいを用いて分級した酢酸セルロースの粒径を意味する。
【００６１】
【表１】
2020195982.tif 000002
【００６２】
【表２】
2020195982.tif 000003
【００６３】
【表３】
2020195982.tif 000004
【００６４】
【表４】
2020195982.tif 000005
【００６５】
以上により、実施例１から１２の結果から、本発明の水処理剤は、水浄化性能に優れると共に、汚泥含水率を低減できることが確認できた。
【産業上の利用可能性】
【００６６】
本発明の水処理剤及び水処理方法は、水浄化性能に優れると共に、汚泥の含水率を低減できるので、例えば、排水処理、水浄化処理や汚泥の濃縮などに好適に用いることができる。
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
酢酸セルロースと高分子凝集剤を含む水処理剤であって、
前記酢酸セルロースと前記高分子凝集剤の質量組成比が９：１〜１：９であり、
水浄化作用及び汚泥脱水作用を有することを特徴とする水処理剤。
【請求項２】
圧搾後の汚泥含水率が７６．３％以下である請求項１に記載の水処理剤。
【請求項３】
前記酢酸セルロースと前記高分子凝集剤の混合物又は造粒物である請求項１から２のいずれかに記載の水処理剤。
【請求項４】
前記酢酸セルロースの粒径が１,５００μｍ以下である請求項１から３のいずれかに記載の水処理剤。
【請求項５】
前記酢酸セルロースは、重量平均分子量が１００,０００以上である請求項１から４のいずれかに記載の水処理剤。
【請求項６】
前記高分子凝集剤は、アクリル酸ナトリウムとアクリルアミドとの共重合体、又はポリアクリル酸ナトリウムである請求項１から５のいずれかに記載の水処理剤。
【請求項７】
請求項１から６のいずれかに記載の水処理剤を水に溶かし、酢酸セルロース及び高分子凝集剤の分散液を得、無機系不要物を含有する排水に前記分散液を供することにより、排水中の無機系不要物を除去することを特徴とする水処理方法。
【請求項８】
前記排水が、ニッケル、フッ素、鉄、銅、亜鉛、クロム、ヒ素、カドミウム、錫、及び鉛の少なくともいずれかを有する無機系不要物を含有する排水である請求項７に記載の水処理方法。
【請求項９】
前記無機系不要物におけるニッケルイオン、フッ素イオン、鉄イオン、銅イオン、亜鉛イオン、クロムイオン、ヒ素イオン、カドミウムイオン、錫イオン、及び鉛イオンの少なくともいずれかの無機イオンに対し不溶化処理を施した後、前記分散液を前記排水に供する請求項８に記載の水処理方法。
【請求項１０】
前記不溶化処理が無機凝集剤を添加して行われる請求項９に記載の水処理方法。
【請求項１１】
請求項１から６のいずれかに記載の水処理剤を添加する水処理方法であって、
酢酸セルロースと高分子凝集剤は別々に添加され、処理水中での前記酢酸セルロースと前記高分子凝集剤との質量組成比が９：１〜１：９であることを特徴とする水処理方法。
【請求項１２】
請求項１から６のいずれかに記載の水処理剤を製造する水処理剤の製造方法であって、
酢酸セルロースと高分子凝集剤とを質量組成比が９：１〜１：９となるように混合することを特徴とする水処理剤の製造方法。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
酢酸セルロースと高分子凝集剤を含み、
前記酢酸セルロースが粉末乃至粒子状であり、
前記酢酸セルロースの重量平均分子量が、１５０,０００以上であり、
前記酢酸セルロースと前記高分子凝集剤の質量組成比が９：１〜１：９であり、
水浄化作用及び汚泥脱水作用を有することを特徴とする水浄化及び汚泥脱水用水処理剤。
【請求項２】
圧搾後の汚泥含水率が７６．３％以下である請求項１に記載の水浄化及び汚泥脱水用水処理剤。
【請求項３】
前記酢酸セルロースと前記高分子凝集剤の混合物又は造粒物である請求項１から２のいずれかに記載の水浄化及び汚泥脱水用水処理剤。
【請求項４】
前記酢酸セルロースの粒径が1，５００μｍ以下である請求項１から３のいずれかに記載の水浄化及び汚泥脱水用水処理剤。
【請求項５】
圧搾後の汚泥含水率が７５％以下である請求項２に記載の水浄化及び汚泥脱水用水処理剤。
【請求項６】
前記高分子凝集剤は、アクリル酸ナトリウムとアクリルアミドとの共重合体、又はポリアクリル酸ナトリウムである請求項１から５のいずれかに記載の水浄化及び汚泥脱水用水処理剤。
【請求項７】
請求項１から６のいずれかに記載の水浄化及び汚泥脱水用水処理剤を水に溶かし、酢酸セルロース及び高分子凝集剤の分散液を得、無機系不要物を含有する排水に前記分散液を供することにより、排水中の無機系不要物を除去することを特徴とする水浄化及び汚泥脱水化方法。
【請求項８】
前記排水が、ニッケル、フッ素、鉄、銅、亜鉛、クロム、ヒ素、カドミウム、錫、及び鉛の少なくともいずれかを有する無機系不要物を含有する排水である請求項７に記載の水浄化及び汚泥脱水化方法。
【請求項９】
前記無機系不要物におけるニッケルイオン、フッ素イオン、鉄イオン、銅イオン、亜鉛イオン、クロムイオン、ヒ素イオン、カドミウムイオン、錫イオン、及び鉛イオンの少なくともいずれかの無機イオンに対し不溶化処理を施した後、前記分散液を前記排水に供する請求項８に記載の水浄化及び汚泥脱水化方法。
【請求項１０】
前記不溶化処理が無機凝集剤を添加して行われる請求項９に記載の水浄化及び汚泥脱水化方法。
【請求項１１】
請求項１から６のいずれかに記載の水浄化及び汚泥脱水用水処理剤を添加する水処理方法であって、
酢酸セルロースと高分子凝集剤は別々に添加され、処理水中での前記酢酸セルロースと前記高分子凝集剤との質量組成比が９：１〜１：９であることを特徴とする水浄化及び汚泥脱水化方法。
【請求項１２】
請求項１から６のいずれかに記載の水浄化及び汚泥脱水用水処理剤を製造する水浄化及び汚泥脱水用水処理剤の製造方法であって、
酢酸セルロースと高分子凝集剤とを質量組成比が９：１〜１：９となるように混合することを特徴とする水浄化及び汚泥脱水用水処理剤の製造方法。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
酢酸セルロースと高分子凝集剤を含み、
前記酢酸セルロースが粉末乃至粒子状であり、
前記酢酸セルロースの重量平均分子量が、１５０,０００以上であり、
前記酢酸セルロースと前記高分子凝集剤の質量組成比が９：１〜１：９であり、
水浄化作用及び汚泥脱水作用を有することを特徴とする水浄化及び汚泥脱水用水処理剤。
【請求項２】
前記酢酸セルロースと前記高分子凝集剤の混合物又は造粒物である請求項１に記載の水浄化及び汚泥脱水用水処理剤。
【請求項３】
前記酢酸セルロースの粒径が1，５００μｍ以下である請求項１から２のいずれかに記載の水浄化及び汚泥脱水用水処理剤。
【請求項４】
前記高分子凝集剤は、アクリル酸ナトリウムとアクリルアミドとの共重合体、又はポリアクリル酸ナトリウムである請求項１から３のいずれかに記載の水浄化及び汚泥脱水用水処理剤。
【請求項５】
請求項１から４のいずれかに記載の水浄化及び汚泥脱水用水処理剤を水に溶かし、酢酸セルロース及び高分子凝集剤の分散液を得、無機系不要物を含有する排水に前記分散液を供することにより、排水中の無機系不要物を除去することを特徴とする水浄化及び汚泥脱水化方法。
【請求項６】
前記排水が、ニッケル、フッ素、鉄、銅、亜鉛、クロム、ヒ素、カドミウム、錫、及び鉛の少なくともいずれかを有する無機系不要物を含有する排水である請求項５に記載の水浄化及び汚泥脱水化方法。
【請求項７】
前記無機系不要物におけるニッケルイオン、フッ素イオン、鉄イオン、銅イオン、亜鉛イオン、クロムイオン、ヒ素イオン、カドミウムイオン、錫イオン、及び鉛イオンの少なくともいずれかの無機イオンに対し不溶化処理を施した後、前記分散液を前記排水に供する請求項６に記載の水浄化及び汚泥脱水化方法。
【請求項８】
前記不溶化処理が無機凝集剤を添加して行われる請求項７に記載の水浄化及び汚泥脱水化方法。
【請求項９】
請求項１から４のいずれかに記載の水浄化及び汚泥脱水用水処理剤を添加する水処理方法であって、
酢酸セルロースと高分子凝集剤は別々に添加され、処理水中での前記酢酸セルロースと前記高分子凝集剤との質量組成比が９：１〜１：９であることを特徴とする水浄化及び汚泥脱水化方法。
【請求項１０】
請求項１から４のいずれかに記載の水浄化及び汚泥脱水用水処理剤を製造する水浄化及び汚泥脱水用水処理剤の製造方法であって、
酢酸セルロースと高分子凝集剤とを質量組成比が９：１〜１：９となるように混合することを特徴とする水浄化及び汚泥脱水用水処理剤の製造方法。